교반기 , 적하 깔때기 및 온도계 를 장착 한 1 ℓ 세 퍼 러블 플라스크 에 폴리 하이드 록 시 화합물 로서 4 , 4 '-( 1 -( 2 -( 4 - 하이드 록 시 페닐 ) - 2 - 프로필 ) 페닐 ) 에 틸 리덴 ) 비스 페놀 ( 혼슈 화학 공업 사 제조 상품명 Tris - PA ) 의 화합물 30 g ( 0 . 071 몰 ) 을 사용 하 고 , 이 OH 기의 83 . 3 몰 % 에 상당 하 는 양 의 1 , 2 - 나프 토 퀴논 디 아지드 - 4 - 술폰산 클로라이드 47 . 49 g ( 0 . 177 몰 ) 을 아세톤 300 g 에 교반 용해 시킨 후 , 플라스크 를 항온조 에서 30 ℃ 로 조정 하 였 다 . 다음 으로 아세톤 18 g 에 트리 에틸아민 17 . 9 g 을 용해 시키 고 , 적하 깔때기 에 주입 한 후 , 이것 을 30 분 걸쳐 플라스크 중 에 적하 하 였 다 . 적하 종료 후 추가 로 30 분 간 교반 을 계속 하 고 , 그 후 염산 을 적하 하 고 , 추가 로 30 분 간 교반 하 여 , 반응 을 종료 시켰 다 . 그 후 여과 하 여 , 트리 에틸아민 염산염 을 제거 하 였 다 . 여기 서 얻 어 진 여 과액 을 순수 1640 g 과 염산 30 g 을 혼합 교반 한 3 ℓ 비커 에 교반 하 면서 적하 하 여 , 석출 물 을 얻 었 다 . 이 석출 물 을 수세 , 여과 한 후 , 40 ℃ 감압 하 에서 48 시간 건조 시켜 , 감광제 ( PAC - 1 ) 를 얻 었 다 .